СТЕКЛО (ВАРИАНТЫ)
GLASS (VERSIONS)

Изобретение относится к области технологии силикатов, а именно к составам стекла для изготовления изделий декоративно-художественного назначения, бижутерии.
Известно стекло, содержащее следующие компоненты, мас.%: SiO
70,0-75,0; CaO 4,96-14,9; Na
O 14,29-19,0; CdO 0,6-0,85; Se 0,13-0,3; S′ 0,08-0,12 [1].
2
2
Задача изобретения является снижение температуры варки стекла.
Технический результат достигается тем, что стекло, включающее SiO
, CaO, Na
O, CdO, Se, S′, дополнительно содержит B
O
при следующем соотношении компонентов, мас.%: SiO
7,3-7,5; CaO 4,5-4,8; Na
O 14,7-14,8; CdO 1,25-1,5; Se 0,4-0,5; S′ 0,1-0,15, B
O
71,0-71,5.
2
2
2
3
2
2
2
3
Технический результат достигается также тем, что стекло, включающее SiO
, CaO, Na
O, CdO, дополнительно содержит B
O
и Ag и/или Au при следующем соотношении компонентов, мас.%: SiO
7,3-7,5; CaO 4,6-4,8; Na
O 14,6-14,8; CdO 1,3-1,5, B
O
70,8-71,0; Ag и/или Au 0,6-1,0.
2
2
2
3
2
2
2
3
Технический результат достигается также тем, что стекло, включающее SiO
, CaO, Na
O, CdO, дополнительно содержит B
O
и MnO
при следующем соотношении компонентов, мас.%: SiO
7,3-7,5; CaO 4,6-4,8; Na
O 14,6-14,8; CdO 1,4-1,5, B
O
70,7-71,0; MnO
0,8-1,0.
2
2
2
3
2
2
2
2
3
2
В табл.1-3 приведены составы стекла.
<i>Таблица 1</i>
<i>Компоненты</i>
<i>Состав стекла, мас.%:</i>
<i>1</i>
<i>2</i>
<i>SiO</i><sub>2</sub>
<i>7,3</i>
<i>7,5</i>
<i>CaO</i>
<i>4,8</i>
<i>4,5</i>
<i>Na</i><sub>2</sub><i>O</i>
<i>14,8</i>
<i>14,7</i>
<i>CdO</i>
<i>1,5</i>
<i>1,25</i>
<i>Se</i>
<i>0,5</i>
<i>0,4</i>
<i>S′</i>
<i>0,1</i>
<i>0,15</i>
<i>B</i><sub>2</sub><i>O</i><sub>3</sub>
<i>71,0</i>
<i>71,5</i>
<i>Таблица 2</i>
<i>Компоненты</i>
<i>Состав стекла, мас.%</i>
<i>1</i>
<i>2</i>
<i>3</i>
<i>SiO</i><sub>2</sub>
<i>7,5</i>
<i>7,3</i>
<i>7,5</i>
<i>CaO</i>
<i>4,6</i>
<i>4,8</i>
<i>4,8</i>
<i>Na</i><sub>2</sub><i>O</i>
<i>14,8</i>
<i>14,6</i>
<i>14,8</i>
<i>CdO</i>
<i>1,5</i>
<i>1,3</i>
<i>1,5</i>
<i>B</i><sub>2</sub><i>O</i><sub>3</sub>
<i>71,0</i>
<i>71,0</i>
<i>70,8</i>
<i>Ag</i>
<i>0,6</i>
<i>0,5</i>
<i>-</i>
<i>Au</i>
<i>-</i>
<i>0,5</i>
<i>0,6</i>
<i>Таблица 3</i>
<i>Компоненты</i>
<i>Состав стекла, мас.%</i>
<i>1</i>
<i>2</i>
<i>SiO</i><sub>2</sub>
<i>7,3</i>
<i>7,5</i>
<i>CaO</i>
<i>4,8</i>
<i>4,6</i>
<i>Na</i><sub>2</sub><i>O</i>
<i>14,8</i>
<i>14,6</i>
<i>CdO</i>
<i>1,4</i>
<i>1,5</i>
<i>B</i><sub>2</sub><i>O</i><sub>3</sub>
<i>70,7</i>
<i>71,0</i>
<i>MnO</i><sub>2</sub>
<i>1,0</i>
<i>0,8</i>
Варку стекла осуществляют в электропечах в интервале температур 900-1200°C
Источник информации
1. Авторское свидетельство №1158513, 1985.